전해 구리 박 을 제조 하 는 방법 에서 는 , 상기 특정 구성 의 전해액 을 이용 하 고 , 기체 의 표면 에 백금족 금속 및 / 또는 그 의 산화물 의 적어도 하나 로 피복 한 불용성 양극 과 , 그 불용 성 양극 에 대향 하 는 음극 드럼 을 이용 하 고 , 이 들 두 극 사이 에 직류 전류 를 통과 시켜서 전해 한다 . 보다 구체 적 으로 는 , 황산 - 황산 구리 수용액 으로 이루어지 는 전해액 에 , 앞서 설명 한 첨가제 ( A ) ∼( E ) 를 , 본 발명 에서 규정 하 는 범위 에서 첨가 해서 조정 한다 . 그리고 , 이 전해액 을 , 백금족 산화물 로 피복 한 불용성 양극 과 , 음극 인 티탄 제 음극 드럼 과 의 사이 에 공급 하 고 , 전해액 온도 35 ∼ 60 ℃, 전해 전류 밀도 20 ∼ 80 A / d ㎡ 의 전해 조건 에서 직류 전해 한다 . 이 와 같 은 간편 한 방법 으로 , 본 발명 에서 목적 으로 하 는 균형 잡힌 성능 을 나타내 는 전해 구리 박 을 얻 을 수 가 있 다 .